(57)【要約】【課題】抵抗膜式タッチスクリーンを提供する。【解決手段】透明基板に形成された第１透明電極、透明フィルムに形成された第２透明電極、および前記第１透明電極と第２透明電極との間に位置する、導電性ボールの含まれる透明接着剤で形成された透明接着層を含んでなるタッチスクリーン、およびその連続式製造方法を提供する。本発明によれば、ニュートンリング現象を防止することができ、透過度を改善させることができるうえ、製造方法の自動化に対する難しさを解消させることができる。【選択図】図１
2011187042.tif 000002
【特許請求の範囲】
【請求項１】
透明基板に形成された第１透明電極と、
透明フィルムに形成された第２透明電極と、
前記第１透明電極と第２透明電極との間に位置する、導電性ボールの含まれる透明接着剤を含む透明接着層とを含んでなることを特徴とする、タッチスクリーン。
【請求項２】
前記透明接着剤は透明樹脂および帯電防止剤を含むことを特徴とする、請求項１に記載のタッチスクリーン。
【請求項３】
前記透明接着層は１０４〜１０１０Ω／□の抵抗を有することを特徴とする、請求項１に記載のタッチスクリーン。
【請求項４】
前記帯電防止剤は、アルキルリン酸ナトリウム塩、伝導性カーボンブラック、炭素ナノチューブ（ＣＮＴ）、伝導性高分子、および界面活性剤の中から選ばれた少なくとも１種を使用し、
前記伝導性高分子はポリアニリン、ポリエチレンジオキシチオフェン、ポリピロール、ポリチオフェン、ポリ（ｐ−フェニレン）、ポリアセチレン、ポリ（ｐ−フェニレンビニレン）、ポリチエニレンビニレン、ポリイソチアナフテン(polyisothianaphthene)、ポリ（ｐ−フェニレンスルフィド）、またはポリ−３，４−エチレンジオキシチオフェン／ポリスチレンスルホネート（ＰＥＤＯＴ／ＰＳＳ）であり、
前記界面活性剤は、陽イオン界面活性剤、陰イオン界面活性剤、両性界面活性剤、非イオン界面活性剤、天然界面活性剤または高分子界面活性剤であり、
前記陽イオン界面活性剤はトリメチルアンモニウムエトキシド、トリメチルアンモニウムブトキシド、トリメチルアンモニウムフェノキシド、トリメチルアンモニウム−ｐ−クロロフェノキシド、トリメチルアンモニウムラウロキシド、塩化アルキルトリメチルアンモニウム、塩化ジアルキルメチルアンモニウムまたは塩化ベンザルコニウムであり、
前記陰イオン界面活性剤は３−（ラウラミドプロピル)トリメチルアンモニウムメチルスルフェート、カボン酸型、硫酸エステル型、スルホン酸塩またはリン酸エステルであり、
前記両性界面活性剤はアルキルジメチルアミノ酢酸ベタイン、アルキルアミドジメチルアミノ酢酸ベタインまたは２−アルキル−エン−カルボキシ−エン−ヒドロキシイミダゾリニウムベタインであり、
前記非イオン界面活性剤はポリオキシエチレン型、多価アルコールエステル型またはエチレンオキシドプロピレンオキシドブロック共重合体であり、
前記天然界面活性剤はレシチンであることを特徴とする、請求項２に記載のタッチスクリーン。
【請求項５】
前記導電性ボールは透明接着剤の全体重量に対して０．０５〜１０重量％含まれることを特徴とする、請求項１に記載のタッチスクリーン。
【請求項６】
前記導電性ポールは１０ｎｍ〜１００μｍの直径を有することを特徴とする、請求項１に記載のタッチスクリーン。
【請求項７】
前記透明樹脂はシリコン系、ポリウレタン系、ＰＶＣ系およびアクリル系の少なくとも一つであることを特徴とする、請求項２に記載のタッチスクリーン。
【請求項８】
前記透明フィルムは、接着力を向上させるためのコロナー処理またはプライマー処理層が形成されたことを特徴とする、請求項１に記載のタッチスクリーン。
【請求項９】
前記第１および第２透明電極層は伝導性高分子組成物で製造されたことを特徴とする、請求項１に記載のタッチスクリーン。
【請求項１０】
前記透明フィルムの外部面にはハードコーティング層、指紋防止（ＡＦ、anti-fingerprint）層、光屈折遮断（ＡＧ、anti-glare）層および反射光防止（ＡＲ、anti-reflection）層の少なくとも一つが形成されたことを特徴とする、請求項１に記載のタッチスクリーン。
【請求項１１】
前記帯電防止剤は透明接着剤の全体重量に対して０．１〜３０重量％であることを特徴とする、請求項１に記載のタッチスクリーン。
【請求項１２】
前記透明フィルムは、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィン高分子（ＣＯＣ）、ＴＡＣ(triacetylcellulose)フィルム、ポリビニルアルコール（ＰＶＡ）フィルム、ポリイミド（ＰＩ）フィルム、ポリスチレン（ＰＳ）、二軸延伸ポリスチレン（Ｋレジン含有ＢＯＰＳ(biaxially oriented PS)）、ガラス、強化ガラス、またはこれらの混合物からなることを特徴とする、請求項１に記載のタッチスクリーン。
【請求項１３】
導電性ボールを含有する透明接着フィルムを提供する段階と、
前記接着フィルムの上部および下部に、伝導性高分子のコートされた透明フィルムを連続的に圧着させる段階とを含むことを特徴とする、タッチスクリーンの製造方法。
【請求項１４】
前記透明接着フィルムは透明樹脂及び帯電防止剤を含むことを特徴とする、請求項１３に記載のタッチスクリーンの製造方法。
【請求項１５】
前記透明接着フィルムは１０４〜１０１０Ω／□の抵抗を有することを特徴とする、請求項１３に記載のタッチスクリーンの製造方法。
【請求項１６】
前記帯電防止剤は、アルキルリン酸ナトリウム塩、伝導性カーボンブラック、炭素ナノチューブ（ＣＮＴ）、伝導性高分子、および界面活性剤の中から選ばれた少なくとも１種を使用し、
前記伝導性高分子はポリアニリン、ポリエチレンジオキシチオフェン、ポリピロール、ポリチオフェン、ポリ（ｐ−フェニレン）、ポリアセチレン、ポリ（ｐ−フェニレンビニレン）、ポリチエニレンビニレン、ポリイソチアナフテン(polyisothianaphthene)、ポリ（ｐ−フェニレンスルフィド）、またはポリ−３，４−エチレンジオキシチオフェン／ポリスチレンスルホネート（ＰＥＤＯＴ／ＰＳＳ）であり、
前記界面活性剤は、陽イオン界面活性剤、陰イオン界面活性剤、両性界面活性剤、非イオン界面活性剤、天然界面活性剤または高分子界面活性剤であり、
前記陽イオン界面活性剤はトリメチルアンモニウムエトキシド、トリメチルアンモニウムブトキシド、トリメチルアンモニウムフェノキシド、トリメチルアンモニウム−ｐ−クロロフェノキシド、トリメチルアンモニウムラウロキシド、塩化アルキルトリメチルアンモニウム、塩化ジアルキルメチルアンモニウムまたは塩化ベンザルコニウムであり、
前記陰イオン界面活性剤は３−（ラウラミドプロピル)トリメチルアンモニウムメチルスルフェート、カボン酸型、硫酸エステル型、スルホン酸塩またはリン酸エステルであり、
前記両性界面活性剤はアルキルジメチルアミノ酢酸ベタイン、アルキルアミドジメチルアミノ酢酸ベタインまたは２−アルキル−エン−カルボキシ−エン−ヒドロキシイミダゾリニウムベタインであり、
前記非イオン界面活性剤はポリオキシエチレン型、多価アルコールエステル型またはエチレンオキシドプロピレンオキシドブロック共重合体であり、
前記天然界面活性剤はレシチンであることを特徴とする、請求項１４に記載のタッチスクリーンの製造方法。
【請求項１７】
前記導電性ボールは透明接着剤の全体重量に対して０．１〜３０重量％含まれることを特徴とする、請求項１３に記載のタッチスクリーンの製造方法。
【請求項１８】
前記導電性ポールは１０ｎｍ〜１００μｍの直径を有することを特徴とする、請求項１３に記載のタッチスクリーンの製造方法。
【請求項１９】
前記透明樹脂はシリコン系、ポリウレタン系、ＰＶＣ系およびアクリル系の少なくとも一つであることを特徴とする、請求項１４に記載のタッチスクリーンの製造方法。
【請求項２０】
前記方法は、前記透明フィルムに接着力を向上させるためのコロナー処理またはプライマー処理を施す段階をさらに含むことを特徴とする、請求項１３に記載のタッチスクリーンの製造方法。
【発明の詳細な説明】
【技術分野】
【０００１】
本発明は、透明接着層を含むタッチスクリーンに関する。
【背景技術】
【０００２】
コンピュータ、各種家電機器および通信機器の急速なデジタル化および高性能化に伴い、携帯可能なディスプレイの実現が切実に要求されている。携帯可能なディスプレイを実現するためには、ディスプレイ用電極材料は透明でありながらも、低い抵抗値を示すうえ、機械的に安定できるように高い柔軟性を示さなければならず、高温の場合でも短絡が発生したり面抵抗の大きい変化が発生したりしてはならない。
【０００３】
現在、抵抗膜式タッチスクリーンは、上部電極と下部電極との接触を防止するために、電極同士の間に空気層を介在してドットスペーサー(dot spacer)が設けられている構造を取っている。
ところが、このように電極同士の間に空気層が形成される場合、大面積のタッチスクリーンおよび巻取可能なフレキシブルディスプレイの製造に難しさがあった。
また、空気層の存在により、タッチスクリーンの連続式製造に多くの難しさがあった。
【発明の概要】
【発明が解決しようとする課題】
【０００４】
したがって、本発明は、上述した問題点を解決するためのもので、その目的は、空気層を含まない抵抗膜式タッチスクリーンを提供することにある。
また、本発明の他の目的は、抵抗膜式タッチスクリーンの連続式製造方法を提供することにある。
【課題を解決するための手段】
【０００５】
上記目的を達成するために、本発明のある観点によれば、透明基板に形成された第１透明電極、透明フィルムに形成された第２透明電極、および前記第１透明電極と第２透明電極との間に位置する、導電性ボールの含まれる透明接着剤で形成された透明接着層を含むことを特徴とする、タッチスクリーンを提供する。
【０００６】
本発明の一具体例において、前記透明接着剤は透明樹脂および帯電防止剤を含むことを特徴とする。
本発明の一具体例において、前記透明接着層は１０４〜１０１０Ω／□の抵抗を有することを特徴とする。
【０００７】
本発明の一具体例において、前記帯電防止剤は、アルキルリン酸ナトリウム塩、伝導性カーボンブラック、炭素ナノチューブ（ＣＮＴ）、伝導性高分子、および界面活性剤の中から選ばれた少なくとも１種を使用し、前記伝導性高分子は、ポリアニリン、ポリエチレンジオキシチオフェン、ポリピロール、ポリチオフェン、ポリ（ｐ−フェニレン）、ポリアセチレン、ポリ（ｐ−フェニレンビニレン）、ポリチエニレンビニレン、ポリイソチアナフテン(polyisothianaphthene)、ポリ（ｐ−フェニレンスルフィド）、またはポリ−３，４−エチレンジオキシチオフェン／ポリスチレンスルホネート（ＰＥＤＯＴ／ＰＳＳ）であり、前記界面活性剤は、陽イオン界面活性剤、陰イオン界面活性剤、両性界面活性剤、非イオン界面活性剤、天然界面活性剤または高分子界面活性剤であり、前記陽イオン界面活性剤はトリメチルアンモニウムエトキシド、トリメチルアンモニウムブトキシド、トリメチルアンモニウムフェノキシド、トリメチルアンモニウム−ｐ−クロロフェノキシド、トリメチルアンモニウムラウロキシド、塩化アルキルトリメチルアンモニウム、塩化ジアルキルメチルアンモニウムまたは塩化ベンザルコニウムであり、前記陰イオン界面活性剤は３−（ラウラミドプロピル)トリメチルアンモニウムメチルスルフェート、カボン酸型、硫酸エステル型、スルホン酸塩またはリン酸エステルであり、前記両性界面活性剤はアルキルジメチルアミノ酢酸ベタイン、アルキルアミドジメチルアミノ酢酸ベタインまたは２−アルキル−エン−カルボキシ−エン−ヒドロキシイミダゾリニウムベタインであり、前記非イオン界面活性剤はポリオキシエチレン型、多価アルコールエステル型またはエチレンオキシドプロピレンオキシドブロック共重合体であり、前記天然界面活性剤はレシチンであることを特徴とする。
【０００８】
本発明の一具体例において、前記導電性ボールは透明接着剤の全体重量に対して０．０５〜１０重量％含まれることを特徴とする。
本発明の一具体例において、前記導電性ポールは１０ｎｍ〜１００μｍの直径を有することを特徴とする。
【０００９】
本発明の一具体例において、前記透明樹脂はシリコン系、ポリウレタン系、ＰＶＣ系およびアクリル系の少なくとも１種を含む化合物であることを特徴とする。
本発明の一具体例において、前記透明フィルムは、接着力を向上させるために、一面または両面にコロナー処理またはプライマー処理層が形成されたことを特徴とする。
【００１０】
本発明の一具体例において、前記第１および第２透明電極層は、５０〜５０００Ω／□の伝導性高分子組成物で製造されたことを特徴とする。
本発明の一具体例において、前記透明フィルムの外部面にハードコーティング層、指紋防止（ＡＦ、anti-fingerprint）層、光屈折遮断（ＡＧ、anti-glare）層および反射光防止（ＡＲ、anti-reflection）層の少なくとも一つが形成されたことを特徴とする。
【００１１】
本発明の一具体例において、前記透明フィルムは、ポリエチレンテレフタレート（polyethylene terephthalate、ＰＥＴ）、ポリカーボネート（polycarbonate、ＰＣ）、ポリメチルメタクリレート（polymethyl methacrylate、ＰＭＭＡ）、ポリエチレンナフタレート（polyethylene naphthalate、ＰＥＮ）、ポリエーテルスルホン（polyether sulfone、ＰＥＳ）、環状オレフィン高分子（cyclic olefin copolymer、ＣＯＣ）、ＴＡＣ(triacetylcellulose)フィルム、ポリビニルアルコール（polyvinyl alcohol、ＰＶＡ）フィルム、ポリイミド（polyimide、ＰＩ）フィルム、ポリスチレン（polystyrene、ＰＳ）、二軸延伸ポリスチレン（Ｋレジン含有ＢＯＰＳ(biaxially oriented PS)）、ガラスまたは強化ガラスなどの透明材料、またはこれらの混合物からなることを特徴とする。
【００１２】
本発明の他の観点によれば、導電性ボールを含有する透明接着フィルムまたは接着剤を提供する段階と、前記接着フィルムの上部および下部に、伝導性高分子のコートされた透明フィルムを連続的に圧着またはコートさせる段階とを含む、タッチスクリーンの製造方法を提供する。
本発明の一具体例において、前記方法は、透明フィルムに接着力を向上させるためのコロナー処理またはプライマー処理を施す段階をさらに含んでもよい。
【発明の効果】
【００１３】
本発明に係るタッチスクリーンは、空気層を透明接着樹脂で代替することにより、ニュートンリング現象を防止することができ、透過度を改善させることができる。また、本発明は、従来の技術で空気層により巻取の際に挟着不良現象などが発生した問題点を解決することができる。
また、本発明は、上部電極と下部電極とを接着させる場合、ドットスペーサー形成工程による製造方法の自動化に対する難しさを解消させることができる。
【図面の簡単な説明】
【００１４】
【図１】本発明に係る抵抗膜式タッチスクリーンを概略的に示す断面図である。
【図２】本発明に係る抵抗膜式タッチスクリーンの連続式製造を概略的に示す図である。
【図３】本発明に係る抵抗膜式タッチスクリーンの連続式製造を概略的に示す図である。
【図４】本発明によって製造されたタッチスクリーンパネルのロールを概略的に示す図である。
【発明を実施するための形態】
【００１５】
本発明の目的、特定の利点および新規特徴は添付図面に連関する以下の詳細な説明と好適な実施例からさらに明白になるであろう。
なお、本発明を説明するにおいて、関連した公知の技術に対する具体的な説明が本発明の要旨を無駄に乱すおそれがあると判断される場合、その詳細な説明は省略する。
【００１６】
以下、添付図面を参照して本発明の好適な実施例を詳細に説明する。
図１は本発明に係る抵抗膜式タッチスクリーン１００を概略的に示す断面図である。
本発明の一具体例に係るタッチスクリーン１００は、透明基板に形成された第１透明電極１０３、透明フィルムに形成された第２透明電極１０７、および前記第１透明電極１０３と第２透明電極１０７との間に位置する、導電性ボール１２３の含まれる透明接着剤で形成された透明接着層１０５を含んでなることを特徴とする。
【００１７】
前記透明接着層は透明接着樹脂および帯電防止剤を含むことができる。前記透明接着樹脂の含量は透明接着剤の全体重量に対して７０〜９９．１重量％であることが好ましい。前記透明接着樹脂が７０重量％未満で含まれる場合には、接着力が低下して前記第１透明電極１０３と前記第２透明電極１０７間の接着に非効果的であり、前記透明接着樹脂が９９．１重量％超過で含まれる場合には、相対的に前記導電性ボール１２３の含量が減少し、タッチスクリーンに圧力が印加された場合に円滑な通電機能を与えることができないという欠点がある。
【００１８】
また、前記透明接着樹脂は、ゴムのような性質を持つ透明接着樹脂、例えばシリコン系、ポリウレタン系、ＰＶＣ系、アクリル系などに帯電防止剤を混合して使用できる。
前記帯電防止剤は、透明接着層が１０４Ω／□以上の抵抗を持つように透明接着剤の全体重量に対して０．１〜３０重量％使用することが好ましく、アルキルリン酸ナトリウム塩、伝導性カーボンブラック、炭素ナノチューブ（ＣＮＴ）、伝導性高分子、および界面活性剤の中から選ばれた少なくとも１種を使用する。ここで、伝導性高分子はポリアニリン、ポリエチレンジオキシチオフェン、ポリピロール、ポリチオフェン、ポリ（ｐ−フェニレン）、ポリアセチレン、ポリ（ｐ−フェニレンビニレン）、ポリチエニレンビニレン、ポリイソチアナフテン、またはポリ（ｐ−フェニレンスルフィド））である。また、界面活性剤は、トリメチルアンモニウムエトキシド、トリメチルアンモニウムブトキシド、トリメチルアンモニウムフェノキシド、トリメチルアンモニウム−ｐ−クロロフェノキシド、トリメチルアンモニウムラウロキシド、 塩化アルキルトリメチルアンモニウム、塩化ジアルキルメチルアンモニウム、塩化ベンザルコニウムなどの陽イオン界面活性剤； ３−（ラウラミドプロピル）トリメチルアンモニウムメチルスルフェート、カボン酸型、硫酸エステル型、スルホン酸塩またはリン酸エステルなどの陰イオン界面活性剤；アルキルジメチルアミノ酢酸ベタイン、アルキルアミドジメチルアミノ酢酸ベタイン、２−アルキル−エン−カルボキシ−エン−ヒドロキシイミダゾリニウムベタインなどの両性界面活性剤；ポリオキシエチレン型、多価アルコールエステル型、エチレンオキシドプロピレンオキシドブロック共重合体などの非イオン界面活性剤；レシチンなどの天然界面活性剤；および高分子界面活性剤の中から選ばれた少なくとも１種である。特に、帯電防止剤としてはポリ−３，４−エチレンジオキシチオフェン／ポリスチレンスルホネート（ＰＥＤＯＴ／ＰＳＳ）が最も好ましい。
【００１９】
前記透明接着層１０５は、前述したように、前記透明接着樹脂に帯電防止剤を混合して形成され、１０４〜１０１０Ω／□の抵抗を有することが好ましい。前記透明接着層の抵抗が１０１０Ω／□超過であれば、タッチスクリーンに圧力が印加されても、前記第１電極１０３から前記第２電極１０７へ電流が伝達されず、印加された圧力によって前記導電性ボール間の距離が短くなるとしても、伝達された圧力の認識が不可能となる問題がある。また、前記透明接着層の抵抗が１０４Ω／□未満であれば、圧力が印加されていない場合、または所定の圧力に及ばない圧力が印加された場合にも、第１透明電極１０３と第２透明電極１０７間の通電がなされない問題点がある。
【００２０】
また、前記透明接着層１０５は、導電性ボール１２３を含むことができ、導電性ボールの含量は透明接着剤の全体重量に対して０．０５〜１０重量％であることが好ましい。導電性ボールの含量が０．０５重量％未満であれば、加圧の際にも適切な通電機能を発揮することが難しく、導電性ボールの含量が１０重量％超過であれば、過度な通電性が与えられるという問題点がある。
【００２１】
前記導電性ボール１２３は１０ｎｍ〜１００μｍのサイズを持つ。このような導電性ボールは、例えば大きくは３段階の製造段階を経て作られる。例えば、第１段階として、透明な材料であるアクリルペレットを、１ｎｍ〜９９μｍの均一な直径を持つ微粒子コアに製造し、第２段階として、厚さ８〜１００ｎｍのニッケルメッキを施し、第３段階として、厚さ１〜３０ｎｍの金メッキを施すことにより製造できるが、これは例示に過ぎず、本発明は導電性ボールの製造方法などに限定されない。
【００２２】
前記透明接着層１０５は、フィルム状に製造して適用可能である。この場合には、透明接着フィルムに使用される高分子樹脂に帯電防止剤を混合し、押出機を用いてフィルム状に製造し或いは液状に製造して提供される。
また、前記透明フィルム１０１、１０９には、前記透明電極との接着力を向上させるために、一面または両面にコロナー処理またはプライマー処理１１５が施され得る。同様に、透明基板１０１に透明電極を形成する場合にも、接着力の向上のためにプライマー処理などの施された層１１３が形成できる。
【００２３】
前記第１および第２透明電極層は、伝導性高分子組成物で製造でき、好ましくはポリ-３，４−エチレンジオキシチオフェン／ポリスチレンスルホネート（ＰＥＤＯＴ／ＰＳＳ）で製造でき、より好ましくは伝導性高分子と液晶高分子（液状高分子バインダーを含む）を含む伝導性高分子組成物で製造できる。
【００２４】
前記透明フィルムの他面にはハードコーティング層１１１が形成できるが、 同様に、ハードコーティング層との接着力の向上のためにコロナー処理またはプライマー処理１１７が施され得る。また、前記ハードコーティング層１１１の代わりにＷｉｎｄｏｗ層（携帯電話用として、ＢＭと硬度向上がなされた製品、以下「Ｗｉｎｄｏｗ層」と命名する）、指紋防止（ＡＦ、anti-fingerprint）層、光屈折遮断（ＡＧ、anti-glare）層、および反射光防止（ＡＲ、anti-reflection）層の少なくとも一つが形成できる。
【００２５】
前記透明基板１０１、１０９は、両面接着フィルム（ＤＡＴ）またはＯＣＡ１１９を介して画像表示装置１２１と結合する。
前記透明フィルム１０１、１０９は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィン高分子（ＣＯＣ）、ＴＡＣ(triacetylcellulose)フィルム、ポリビニルアルコール（ＰＶＡ）フィルム、ポリイミド（ＰＩ）フィルム、ポリスチレン（ＰＳ）、二軸延伸ポリスチレン（Ｋレジン含有ＢＯＰＳ(biaxially oriented PS)）、ガラスまたは強化ガラスなどの透明材料、またはこれらの混合物であってもよく、これらが積層されたものを使用してもよい。
【００２６】
また、透明電極に電圧を供給するためのＡｇ電極１２５が形成できる。前記Ａｇ電極１２５は、電極層がＡｇペーストまたは有機銀含有ペーストで組成された物質であってもよい。Ａｇ電極として導電性を持つ部位は、抵抗の低い金属（Ａｇ、Ａｕ、Ｃｕ、Ａｌなど）、抵抗の低い材質（伝導性高分子）、または抵抗が１００Ω／ｓｑ以下の材質（ＩＴＯ、ＩＺＯ、ＡＺＯ、ＡＴＯ、ＣＮＴ、グラフェン、カーボンブラック、有機銀など）に接着性を持つ高分子を含ませて製造される。
【００２７】
図２および図３は本発明に係るタッチスクリーンの連続式製造方法を概略的に示している。
一般な抵抗膜方式のタッチスクリーンの場合は空気層によりタッチスクリーンの連続式製造が難しかったが、これに対し、本発明に係る抵抗膜式タッチスクリーンの場合は空気層がないため、本発明ではタッチスクリーンの製造を連続的に行うことができるという利点がある。
【００２８】
本発明に係るタッチスクリーンの連続式製造方法は、導電性ボールを含有する透明接着フィルムを提供する段階と、前記接着フィルムの上部および下部に、伝導性高分子のコートされた透明フィルムを連続的に圧着させる段階を含むことを特徴とする。
図２に示すように、導電性ボールの含有された透明接着フィルム２０１を準備する。前記接着フィルム２０１の上部および下部に、伝導性高分子のコートされた透明フィルム２０３を圧着して接着させる。
【００２９】
前記透明フィルム２０３の接着のために、接着フィルム２０１に熱を加える熱ロール２０９を使用する。前記熱ロール２０９によって熱が加えられた接着フィルム２０１の上部および下部に、伝導性高分子のコートされた透明フィルム２０３が冷間圧着ロール２１１によって圧着される。
【００３０】
前記タッチスクリーンの場合と同様に、前記透明接着フィルムは、透明樹脂および帯電防止剤を含むことを特徴とし、１０４〜１０１０Ω／□の抵抗を有することが好ましい。また、前記透明接着フィルムに導電性ボール１２３を含ませて製造することもできる。
また、前記帯電防止剤は、アルキルリン酸ナトリウム塩、伝導性カーボンブラック、炭素ナノチューブ（ＣＮＴ）、伝導性高分子、および界面活性剤の中から選ばれた少なくとも１種を使用することができる。ここで、伝導性高分子としては、ポリアニリン、ポリエチレンジオキシチオフェン、ポリピロール、ポリチオフェン、ポリ（ｐ−フェニレン）、ポリアセチレン、ポリ（ｐ−フェニレンビニレン）、ポリチエニレンビニレン、ポリイソチアナフテン、およびポリ（ｐ−フェニレンスルフィド））の中から選ばれる。前記界面活性剤としては、トリメチルアンモニウムエトキシド、トリメチルアンモニウムブトキシド、トリメチルアンモニウムフェノキシド、トリメチルアンモニウム−ｐ−クロロフェノキシド、およびトリメチルアンモニウムラウロキシド、塩化アルキルトリメチルアンモニウム、塩化ジアルキルメチルアンモニウム、塩化ベンザルコニウムなどの陽イオン界面活性剤； ３−（ラウラミドプロピル)トリメチルアンモニウムメチルスルフェート、カボン酸型、硫酸エステル型、スルホン酸塩、リン酸エステルなどの陰イオン界面活性剤；アルキルジメチルアミノ酢酸ベタイン、アルキルアミドジメチルアミノ酢酸ベタイン、２−アルキル−エン−カルボキシ−エン−ヒドロキシイミダゾリニウムベタインなどの両性界面活性剤；ポリオキシエチレン型、多価アルコールエステル型、エチレンオキシドプロピレンオキシドブロック共重合体などの非イオン界面活性剤；レシチンなどの天然界面活性剤；および高分子界面活性剤の中から選ばれた少なくとも１種を使用する。特に、前記帯電防止剤としてはポリ−３，４−エチレンジオキシチオフェン／ポリスチレンスルホネート（ＰＥＤＯＴ／ＰＳＳ）が最も好ましい。
【００３１】
前記透明接着樹脂は、シリコン系、ポリウレタン系、ＰＶＣ系、アクリル系の少なくとも一つを混合する物質であり、接着力を維持させる。
ここに導電性ボールを添加する場合には、導電性ボールは、透明接着剤の全体重量に対して０．０５〜１０重量％の含量で含まれることが好ましく、１０ｎｍ〜１００μｍの直径を持つことができる。
【００３２】
前記透明フィルム２０３は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィン高分子（ＣＯＣ）、ＴＡＣ(triacetylcellulose)フィルム、ポリビニルアルコール（ＰＶＡ）フィルム、ポリイミド（ＰＩ）フィルム、ポリスチレン（ＰＳ）、二軸延伸ポリスチレン（Ｋレジン含有ＢＯＰＳ(biaxially oriented PS)）、ガラスまたは強化ガラスなどの透明材料、またはこれらの混合物であってもよく、これらが積層されたものであってもよい。この際、透明フィルムには接着力を向上させるためのコロナー処理またはプライマー処理が実施できる。
【００３３】
透明フィルム２０３の一面または両面にハードコーティング層を与えることができる。これはタッチスクリーン入力装置の製造の際に透明フィルムに発生しうるスクラッチ、そして熱によるフィルムの反りおよび透明性低下を防止する役割を果たす。
また、Ａｇ電極配線が縁部に印刷された場合には、透明フィルム２０３の供給前に印刷ラインを与えてＡｇペーストで印刷処理し、或いは予めＡｇ電極処理されたものを使用した。
【００３４】
前記ハードコーティング層２０６は、ハードコーティング層、Ｗｉｎｄｏｗｓ層、指紋防止（ＡＦ）層、光屈折遮断（ＡＧ）層、および反射光防止（ＡＲ）層の少なくとも一つである。
前記保護フィルム２０７で製品を保護し、ディスプレイおよび製品の使用の際には前記フィルムを除去して使用する。保護フィルム付着の際には熱圧着なしで単にラミネートされる。
【００３５】
上述したように連続して製造されたタッチスクリーンは、ロール包装（２１３）されて或いはシート状に切断されて積層供給でき、ロールまたはシート生地に印刷された製品サイズ別に切断されて供給できる。
これを図４に示した。図４には生地の縦方向に製品４０１を示したが、製造しようとするサイズ（３インチ、４インチなど）別に多くの製品が製造可能である。この際、生地の幅は制限がない。装置によっては３ｍの幅も４ｍの幅も可能である。そして、全ての印刷およびコーティング工程のように乾燥を必要とする工程では、乾燥ラインを備えた。
【００３６】
また、Ａｇ電極コーティング（２１４）されたあるいは予めＡｇ電極がシルクスクリーン印刷された透明フィルム２０３上に、導電ボール含有帯電防止液状接着剤または帯電防止液状接着剤２１２をコートして乾燥させ、その後、透明接着フィルム２０５、ハードコーティング層２０６またはハードコーティング用ゾル２１５（または機能性コーティングゾル）、保護フィルム２０７の順で形成することできる。
【００３７】
以上、本発明に係るタッチスクリーンを具体的な実施例によって詳細に説明したが、これは本発明を具体的に説明するためのものに過ぎない。本発明に係るタッチスクリーン用透明電極フィルムおよびその製造方法は、前述の説明に限定されず、本発明の技術的思想内で、当該分野における通常の知識を有する者によって変形または改良を加え得るのは明白であるといえる。
本発明の単純な変形ないし変更はいずれも本発明の領域に属するものであり、本発明の具体的な保護範囲は特許請求の範囲によって明確になるであろう。
【符号の説明】
【００３８】
１００    タッチスクリーン
１０１    透明フィルム
１０３    第１透明電極
１０５    透明接着層
１０７    第２透明電極
１０９    透明フィルム
１１１    層
１１３、１１５、１１７    プライマー層
１１９    両面接着フィルム（ＤＡＴ）、ＯＣＡ
１２１    画像表示装置
１２３    導電性ボール
１２５    Ａｇ電極
２０１    導電性ボール含有帯電防止接着フィルム
２０３    伝導性高分子コーティング透明フィルム
２０５    透明接着フィルム（ＯＣＡ）
２０６    ハードコーティング層
２０７    保護フィルム
２０９    熱ロール
２１１    冷間圧着ロール
２１２    導電ボール含有接着フィルム
２１３    製造された製品
２１４    Ａｇ電極処理コーティング
２１５    ハードコーティング用ゾル
【図１】
2011187042.tif 000003
【図２】
2011187042.tif 000004
【図３】
2011187042.tif 000005
【図４】
2011187042.tif 000006